(57)【特許請求の範囲】
【請求項１】
（ａ）軟化点が５５０℃以下のリン酸塩ガラス粉末又は下記一般式（Ｉ）で表される軟化点が５５０℃以下のガラス粉末と、（ｂ）水酸化アルミニウム及び／又は水酸化マグネシウムを含有することを特徴とするガス発生剤組成物。
ｘＭｎＯ−ｙＳｉＯ2−ｚＡｌ2Ｏ3      （Ｉ）
〔式中、ｘ、ｙ、ｚは、それぞれのモル数を示し、ｘ、ｙ、ｚの割合が、ｘが３５〜５０モル％、ｙが３０〜６０モル％、ｚが５〜２０モル％である。〕
【請求項２】
下記（ａ）〜（ｄ）成分を含有することを特徴とするガス発生剤組成物。
（ａ）軟化点が５５０℃以下のリン酸塩ガラス粉末又は下記一般式（Ｉ）で表される軟化点が５５０℃以下のガラス粉末
（ｂ）水酸化アルミニウム及び／又は水酸化マグネシウム
（ｃ）燃料としての有機化合物
（ｄ）含酸素酸化剤
ｘＭｎＯ−ｙＳｉＯ2−ｚＡｌ2Ｏ3      （Ｉ）
〔式中、ｘ、ｙ、ｚは、それぞれのモル数を示し、ｘ、ｙ、ｚの割合が、ｘが３５〜５０モル％、ｙが３０〜６０モル％、ｚが５〜２０モル％である。〕
【請求項３】
更に必要に応じて下記（ｅ）成分、（ｆ）成分及び（ｇ）成分からなる群から選ばれる１又は２以上を含有する請求項１又は２記載のガス発生剤組成物。
（ｅ）バインダ
（ｆ）金属酸化物、金属炭酸化物から選ばれる添加剤
（ｇ）比表面積が１００〜５００ｍ2／ｇである二酸化ケイ素
【請求項４】
（ｃ）成分の燃料が、テトラゾール類化合物、グアニジン類化合物、トリアジン類化合物、ニトロアミン類化合物から選ばれる１又は２以上である請求項２記載のガス発生剤組成物。
【請求項５】
（ｄ）成分の含酸素酸化剤が、硝酸塩、過塩素酸塩、塩素酸、塩基性金属硝酸塩、硝酸アンモニウムから選ばれる１又は２以上である請求項２記載のガス発生剤組成物。
【請求項６】
（ｅ）成分のバインダが、カルボキシメチルセルロース、カルボキシメチルセルロースナトリウム塩、カルボキシメチルセルロースカリウム塩、カルボキシメチルセルロースアンモニウム塩、酢酸セルロース、セルロースアセテートブチレート、メチルセルロース、エチルセルロース、ヒドロキシエチルセルロース、エチルヒドロキシエチルセルロース、ヒドロキシプロピルセルロース、カルボキシメチルエチルセルロース、微結晶性セルロース、ポリアクリルアミド、ポリアクリルアミドのアミノ化物、ポリアクリルヒドラジド、アクリルアミド・アクリル酸金属塩共重合体、ポリアクリルアミド・ポリアクリル酸エステル化合物の共重合体、ポリビニルアルコール、アクリルゴム、グアガム、デンプン、シリコーンから選ばれる１又は２以上である請求項３記載のガス発生剤組成物。
【請求項７】
（ｆ）成分の添加剤が、酸化第二銅、酸化鉄、酸化亜鉛、酸化コバルト、酸化マンガン、酸化モリブデン、酸化ニッケル、酸化ビスマス、酸化ガリウム、シリカ、アルミナを含む金属酸化物、水酸化コバルト、水酸化鉄を含む金属水酸化物；炭酸コバルト、炭酸カルシウム、炭酸マグネシウム、塩基性炭酸亜鉛、塩基性炭酸銅を含む金属炭酸塩又は塩基性金属炭酸塩；酸性白土、カオリン、タルク、ベントナイト、ケイソウ土、ヒドロタルサイトを含む金属酸化物又は水酸化物の複合化合物；ケイ酸ナトリウム、マイカモリブデン酸塩、モリブデン酸コバルト、モリブデン酸アンモニウム等の金属酸塩；シリコーン、二硫化モリブデン、ステアリン酸カルシウム、窒化ケイ素、炭化ケイ素から選ばれる１又は２以上である請求項３記載のガス発生剤組成物。
【請求項８】
軟化点が５５０℃以下のリン酸塩ガラス粉末又は下記一般式（Ｉ）で表される軟化点が５５０℃以下のガラス粉末、硝酸グアニジン及び塩基性硝酸銅を含有するガス発生剤組成物。
ｘＭｎＯ−ｙＳｉＯ2−ｚＡｌ2Ｏ3      （Ｉ）
〔式中、ｘ、ｙ、ｚは、それぞれのモル数を示し、ｘ、ｙ、ｚの割合が、ｘが３５〜５０モル％、ｙが３０〜６０モル％、ｚが５〜２０モル％である。〕
【請求項９】
軟化点が５５０℃以下のリン酸塩ガラス粉末又は下記一般式（Ｉ）で表される軟化点が５５０℃以下のガラス粉末、硝酸グアニジンを含む混合燃料、及び塩基性硝酸銅を含有するガス発生剤組成物。
ｘＭｎＯ−ｙＳｉＯ2−ｚＡｌ2Ｏ3      （Ｉ）
〔式中、ｘ、ｙ、ｚは、それぞれのモル数を示し、ｘ、ｙ、ｚの割合が、ｘが３５〜５０モル％、ｙが３０〜６０モル％、ｚが５〜２０モル％である。〕
【請求項１０】
硝酸グアニジンを含む混合燃料が、硝酸グアニジンと、ニトログアニジン、メラミン、硝酸モノアミノグアニジン、硝酸ジアミノグアニジン、硝酸トリアミノグアニジンから選ばれる１種以上との混合燃料である、請求項９記載のガス発生剤組成物。
【請求項１１】
更に水酸化アルミニウム及び／又は水酸化マグネシウムを含有する請求項８〜１０のいずれか１項に記載のガス発生剤組成物。
【請求項１２】
請求項１〜１１のいずれか１項に記載のガス発生剤組成物を押出し成型して得られる、単孔円柱状又は多孔円柱状のガス発生剤組成物成型体。
【請求項１３】
請求項１〜１１のいずれか１項に記載のガス発生剤組成物、又は請求項１２記載のガス発生剤成型体を用いるエアバッグ用インフレータ。
【発明の詳細な説明】
【技術分野】
【０００１】
本発明は、自動車等のエアバック拘束システムに適したガス発生剤組成物、その成型体及びそれらを用いたエアバック用インフレータに関する。
【背景技術】
【０００２】
自動車における乗員保護装置としてのエアバッグ用ガス発生剤としては、従来からアジ化ナトリウムを用いた組成物が多用されてきた。しかし、アジ化ナトリウムの人体に対する毒性[ＬＤ５０（oral−rat）＝２７ｍｇ／ｋｇ]や取扱い時の危険性が問題視され、そ
れに替わるより安全ないわゆる非アジド系ガス発生剤組成物として、各種の含窒素有機化合物を含むガス発生剤組成物が開発されている。
【０００３】
特許文献１には、水素を含むテトラゾール、トリアゾール化合物と酸素含有酸化剤との組成物が開示されている。特許文献２には、水素を含まないビテトラゾールの金属塩と酸素を含まない酸化剤とからなるガス発生剤組成物が開示されている。特許文献３には、水素を含まないビテトラゾールの金属塩とアルカリ金属硝酸塩、アルカリ金属亜硝酸塩、アルカリ土類金属硝酸塩、アルカリ土類金属亜硝酸塩及びこれらの混合物からなるガス発生剤組成物が開示されている。特許文献４には、ＧＺＴ，ＴＡＧＮ（硝酸トリアミノグアニジン），ＮＧ（ニトログアニジン）、ＮＴＯ等の燃料、塩基性硝酸銅、有毒ガスを低減する触媒とクーラント剤からなるガス発生剤が開示されている。特許文献５には、硝酸グアニジン等の燃料、塩基性硝酸銅及びグアガムからなるガス発生剤組成物が開示されている。
【０００４】
しかし、上記の非アジド系ガス発生剤組成物は、燃焼後、残渣（ミスト）を生成するので、それがエアバッグ内に流入しないようにするため、フィルターを用いる必要がある。その際、ガス発生剤組成物の燃焼後、フィルターで捕集されやすい形状のスラグを形成し易いような組成とする方法がある。
【０００５】
特許文献６には、硝酸グアニジン等の燃料、塩基性硝酸銅、アルミナ等の金属酸化物からなる組成物に、シリカをスラグ形成剤として添加し、良好なスラグ（クリンカー）を生成させることが開示されている。特許文献７には、テトラゾール化合物等の燃料、硝酸ストロンチウムにガラス粉末を添加することによって、燃焼温度を低下させ、その結果、ＮＯｘ、ＣＯを低減すること、及び固体スラグが形成されることが開示されている。特許文献８には、アルカリ金属アジド、酸化剤からなるペレット、シリカ含有物質からなる粒を混合して用いることで、ミストを低減することが開示されている。
【特許文献１】米国特許４，９０９，５４９号
【特許文献２】米国特許４，３７０，１８１号
【特許文献３】米国特許４，３６９，０７９号
【特許文献４】米国特許５，５４２，９９９号
【特許文献５】米国特許５，６０８，１８３号
【特許文献６】米国特許６，１４３，１０２号
【特許文献７】特表平１０−５０２６１０号
【特許文献８】米国特許５，１０４，４６６号（特開平５−７０１０９号）
【発明の開示】
【発明が解決しようとする課題】
【０００６】
本発明は、上記従来技術の組成物と比べると、よりスラグを形成し易い新規なガス発生剤組成物を提供することを課題とするものである。
【課題を解決するための手段】
【０００７】
本発明は、課題の解決手段として、（ａ）ガラス粉末と、（ｂ）水酸化アルミニウム及び／又は水酸化マグネシウムを含有することを特徴とするガス発生剤組成物を提供する。
【０００８】
更に本発明は、課題の他の解決手段として、下記（ａ）〜（ｄ）成分を含有することを特徴とするガス発生剤組成物を提供する。
【０００９】
（ａ）ガラス粉末
（ｂ）水酸化アルミニウム及び／又は水酸化マグネシウム
（ｃ）燃料としての有機化合物
（ｄ）含酸素酸化剤
また本発明は、課題の他の解決手段として、上記のガス発生剤組成物から得られる単孔円柱状、多孔円柱状の成型体を提供する。単孔又は多孔の成型体は、貫通孔でも、非貫通孔でも良い。
【００１０】
更に本発明は、他の課題の解決手段として、上記のガス発生剤組成物及び成型体を用いたエアバック用インフレータを提供する。
【発明の効果】
【００１１】
本発明のガス発生剤組成物及びその成型体は、ガラス粉末を含有しているため、燃焼残渣が固化してスラグを形成するので、燃焼残渣がミストになり、インフレータ外に放出されることが防止される。この効果は、ガラス粉末と水酸化アルミニウム及び／又は水酸化マグネシウムの併用により、更に高められる。
【発明を実施するための最良の形態】
【００１２】
本発明で用いる（ａ）成分のガラス粉末は、ガス発生剤組成物の燃焼時において溶融状態となり、燃焼後の温度低下に伴い、瞬時に固化する。この過程で、他の成分に由来の燃焼残渣を融解し、固化することでトラップし、スラグを形成する。このため、燃焼残渣がミストとなってインフレータ外部に放出され、エアバッグ内に流入することが防止できる。
【００１３】
ガラス粉末は、金属酸化物及び／又は非金属酸化物との混合物からなる非晶質体であるものが好ましい。金属酸化物は、二酸化ケイ素、酸化ナトリウム、酸化カリウム、酸化カルシウム、酸化マグネシウム、酸化バリウム、酸化鉛、酸化ホウ素、酸化アルミニウム等から選ばれるものが好ましい。非金属酸化物は、酸化リン、酸化テルル、酸化ビスマスから選ばれるものが好ましい。
【００１４】
ガラス粉末としては、石英ガラス、９６％石英ガラス、ソーダ石灰ガラス（窓ガラス、板ガラス、瓶ガラス、電球用等）、鉛ガラス（電気用、光学用、工芸用等）、アルミノホウケイ酸ガラス、ホウケイ酸ガラス（低膨張、低損失、タングステン封着等）、アルミノケイ酸塩ガラス、リン酸塩ガラス、カルコゲン化ガラス等から選ばれるものが好ましい。
【００１５】
特にこれらの各種ガラス粉末は、その組成により軟化点が異なるため、燃料としての有機化合物、含酸素酸化剤及び他の添加剤との組み合わせによる組成物の燃焼温度に合わせて、軟化点が最適な範囲となるガラス粉末を選択することが望ましい。本発明では、特に軟化点の低いガラス粉末を用いることが好ましく、軟化点が１０００℃以下のものが好ましく、５９０℃以下のものがより好ましく、５５０℃以下のものが更に好ましい。軟化点の低いガラス粉末を用いると、スラグ形成効果が高められるので、ミストがより生成し難くなる。
【００１６】
このような軟化点の低いガラスとしては、リン酸塩ガラス（Ｐ２Ｏ５を含むほか、ＣａＯ、Ｂ２Ｏ３、ＳｉＯ２、Ａｌ２Ｏ３、Ｆｅ２Ｏ３、ＭｇＯ、Ｎａ２Ｏ、Ｋ２Ｏ等から選ばれるものを含むもの）、下記一般式（Ｉ）で表されるものを用いることができる。
【００１７】
ｘＭｎＯ−ｙＳｉＯ２−ｚＡｌ２Ｏ３      （Ｉ）
〔式中、ｘ、ｙ、ｚは、それぞれのモル数を示す。〕
一般式（Ｉ）中のｘ、ｙ、ｚの割合は、ｘが３５〜５０モル％、ｙが３０〜６０モル％、ｚが５〜２０モル％が好ましく、ｘが４０〜４５モル％、ｙが４０〜５０モル％、ｚが１０〜１５モル％がより好ましい。
【００１８】
ガラス粉末の粒径は、５０％粒径として、好ましくは１０〜３００μｍ、より好ましくは１０〜１００μｍ、更に好ましくは１０〜５０μｍである。
【００１９】
ガス発生剤組成物中におけるガラス粉末の含有量は、好ましくは０．１〜２０質量％であり、より好ましくは０．５〜５質量％である。ガラス粉末の含有量が上記範囲内であると、組成物のガス発生効率が余り大幅に低下されることなく、上記したようなスラグ形成作用が好適に発揮される。
【００２０】
本発明で用いる（ｂ）成分の水酸化アルミニウムと水酸化マグネシウムは、それぞれを単独で用いることができ、併用することもできる。（ｂ）成分としては、水酸化マグネシウムが好ましい。
【００２１】
（ｂ）成分の水酸化アルミニウムと水酸化マグネシウムは、毒性が低く、分解開始温度が高く、熱分解すると、大きく吸熱し、酸化アルミニウム又は酸化マグネシウムと水を生成する。このため、水酸化アルミニウム及び／又は水酸化マグネシウムを含有させることにより、ガス発生剤組成物の燃焼温度が低くなり、燃焼後には、有毒な窒素酸化物と一酸化炭素の生成量が少なくなる。また、水酸化アルミニウム又は水酸化マグネシウムの分解により生じた酸化アルミニウム又は酸化マグネシウムは、（ａ）成分のガラス粉末と共に、スラグ形成作用もする。
【００２２】
ガス発生剤組成物中における水酸化アルミニウム及び／又は水酸化マグネシウムの含有量は、好ましくは０.１〜２０質量％であり、より好ましくは１〜１５質量％である。水
酸化アルミニウム及び／又は水酸化マグネシウムの含有量が上記範囲内であると、燃焼温度の低下に伴い、有毒な窒素酸化物と一酸化炭素の生成量を少なくできると共に、エアバッグ用インフレータに適用した場合、所要時間内にエアバッグを膨張展開させるために必要な燃焼速度も確保できる。
【００２３】
本発明のガス発生剤組成物は、（ａ）ガラス粉末、（ｂ）水酸化アルミニウム及び／又は水酸化マグネシウム、（ｃ）燃料としての有機化合物、及び（ｄ）含酸素酸化剤の４成分系にすることができる。
【００２４】
（ｃ）成分の燃料としての有機化合物は、テトラゾール類化合物、グアニジン類化合物、トリアジン類化合物、ニトロアミン類化合物から選ばれる１又は２以上が挙げられる。
【００２５】
テトラゾール類化合物は、５−アミノテトラゾール、ビテトラゾールアンモニウム塩等が挙げられる。グアニジン類化合物は、グアニジン硝酸塩、モノ、ジ又はトリアミノグアニジン硝酸塩、ニトログアニジン等が挙げられる。トリアジン化合物は、メラミン、シアヌル酸、アンメリン、アンメリド、アンメランド等が挙げられる。
【００２６】
（ｄ）成分の含酸素酸化剤は、硝酸塩、過塩素酸塩、塩素酸、塩基性金属硝酸塩、硝酸アンモニウムから選ばれる１又は２以上が挙げられる。
【００２７】
硝酸塩は、硝酸カリウム、硝酸ナトリウム等のアルカリ金属硝酸塩と硝酸ストロンチウム等のアルカリ土類金属硝酸塩等が挙げられる。過塩素酸塩類は、過塩素酸カリウム、過塩素酸ナトリウム、過塩素酸マグネシウム、過塩素酸アンモニウム等が挙げられる。塩基性金属硝酸塩は、塩基性硝酸銅等が挙げられる。
【００２８】
本発明のガス発生剤組成物を（ａ）〜（ｄ）成分の４成分系にする場合、（ａ）成分の含有量は、好ましくは０．１〜２０質量％、より好ましくは１〜１０質量％；（ｂ）成分の含有量は、好ましくは０．１〜２０質量％、より好ましくは１〜１５質量％；（ｃ）成分の含有量は、好ましくは３０〜６０質量％、より好ましくは３５〜５０質量％；（ｄ）成分の含有量は、好ましくは３０〜６０質量％、より好ましくは４０〜５５質量％である。
【００２９】
４成分系のガス発生剤組成物の好ましい一実施形態としては、（ａ）ガラス粉末、（ｂ）水酸化アルミニウム及び／又は水酸化マグネシウム、（ｃ）硝酸グアニジン、（ｄ）塩基性硝酸銅を含有するものが挙げられる。この場合の含有量は、（ａ）ガラス粉末２〜６質量％、（ｂ）水酸化アルミニウム及び／又は水酸化マグネシウム１〜１０質量％、（ｃ）硝酸グアニジン３０〜６０質量％、（ｄ）塩基性硝酸銅３０〜６０質量％が好ましい。
【００３０】
４成分系のガス発生剤組成物の好ましい他の実施形態としては、（ａ）ガラス粉末、（ｂ）水酸化アルミニウム及び／又は水酸化マグネシウム、（ｃ）ニトログアニジン、（ｄ）塩基性硝酸銅を含有するものが挙げられる。この場合の含有量は、（ａ）ガラス粉末１〜５質量％、（ｂ）水酸化アルミニウム及び／又は水酸化マグネシウム１〜１５質量％、（ｃ）ニトログアニジン２５〜６０質量％、（ｄ）塩基性硝酸銅３０〜６０質量％が好ましい。
【００３１】
本発明のガス発生剤組成物を（ａ）及び（ｂ）成分は含むがバインダは含まない系、（ａ）〜（ｄ）成分の４成分系、或いは（ａ）〜（ｄ）成分、（ｆ）成分の添加剤、（ｇ）成分の二酸化ケイ素を含む６成分系にしたとき、その成型体の成型強度が強くない場合は、実際に燃焼する時に成型体が崩れて暴走的に燃焼して、燃焼をコントロールできない恐れがある。そこで、（ｅ）成分のバインダを加えることが好ましい。
【００３２】
（ｅ）成分のバインダとしては、カルボキシメチルセルロース（ＣＭＣ）、カルボキシメチルセルロースナトリウム塩（ＣＭＣＮａ）、カルボキシメチルセルロースカリウム塩、カルボキシメチルセルロースアンモニウム塩、酢酸セルロース、セルロースアセテートブチレート（ＣＡＢ）、メチルセルロース（ＭＣ）、エチルセルロース（ＥＣ）、ヒドロキシエチルセルロース（ＨＥＣ）、エチルヒドロキシエチルセルロース（ＥＨＥＣ）、ヒドロキシプロピルセルロース（ＨＰＣ）、カルボキシメチルエチルセルロース（ＣＭＥＣ）、微結晶性セルロース、ポリアクリルアミド、ポリアクリルアミドのアミノ化物、ポリアクリルヒドラジド、アクリルアミド・アクリル酸金属塩共重合体、ポリアクリルアミド・ポリアクリル酸エステル化合物の共重合体、ポリビニルアルコール、アクリルゴム、グアガム、デンプン、シリコーンから選ばれる１又は２以上が挙げられる。その中でも、バインダの粘着性能、価格、着火性等を考えると、カルボキシメチルセルロースナトリウム塩（ＣＭＣＮａ）とグアガムが好ましい。
【００３３】
（ｅ）成分のバインダは、（ｂ）成分、特に水酸化アルミニウムと組み合わせたとき、（ｅ）成分のバインダの含有量をガス発生剤組成物中で、好ましくは１．０〜５．０質量％、より好ましくは１．５〜３．５質量％にすることで、成型性を損なうことなく、燃焼ガスを清浄にできるので好ましい。
【００３４】
本発明のガス発生剤組成物を（ａ）及び（ｂ）成分は含むが添加剤は含まない系、（ａ）〜（ｄ）成分の４成分系、或いは（ａ）〜（ｄ）成分、（ｅ）成分のバインダ、（ｇ）成分の二酸化ケイ素を含む６成分系にしたとき、（ａ）及び（ｂ）成分の作用を補助する 目的で、（ｆ）成分の添加剤を加えることが好ましい。
【００３５】
（ｆ）成分の添加剤としては、酸化銅、酸化鉄、酸化亜鉛、酸化コバルト、酸化マンガン、酸化モリブデン、酸化ニッケル、酸化ビスマス、酸化ガリウム、シリカ、アルミナ等の金属酸化物；炭酸コバルト、炭酸カルシウム、炭酸マグネシウム、塩基性炭酸亜鉛、塩基性炭酸銅等の金属炭酸塩又は塩基性金属炭酸塩；酸性白土、カオリン、タルク、ベントナイト、ケイソウ土、ヒドロタルサイト等の金属酸化物又は水酸化物の複合化合物；ケイ酸ナトリウム、マイカモリブデン酸塩、モリブデン酸コバルト、モリブデン酸アンモニウム等の金属酸塩、二硫化モリブデン、ステアリン酸カルシウム、窒化ケイ素、炭化ケイ素から選ばれる１又は２以上が挙げられる。これらの添加剤は、ガス発生剤の燃焼温度を下げ、燃焼速度を調整し、燃焼後の有毒な窒素酸化物と一酸化炭素の生成量を低減させることができる。
【００３６】
本発明のガス発生剤組成物を（ａ）〜（ｄ）成分の４成分系、或いは（ａ）〜（ｄ）成分、（ｅ）成分のバインダ、（ｆ）成分の添加剤を含む６成分系にしたとき、（ｃ）成分の着火性を改良するため、（ｇ）成分の二酸化ケイ素を加えることが好ましい。特に（ｃ）成分としてグアニジン類化合物を用いたとき、着火性の改良効果が高い。
【００３７】
（ｇ）成分の二酸化ケイ素は、比表面積が１００〜５００ｍ２／ｇ、好ましくは１５０〜３００ｍ２／ｇである。比表面積はＢＥＴ法により測定されるものである。
【００３８】
本発明のガス発生剤組成物を（ａ）〜（ｇ）成分の５成分系〜７成分系にする場合、（ａ）成分の含有量は、好ましくは０．１〜２０質量％、より好ましくは１〜１０質量％；（ｂ）成分の含有量は、好ましくは０．１〜２０質量％、より好ましくは１〜１５質量％；（ｃ）成分の含有量は、好ましくは５〜６０質量％、より好ましくは１０〜５５質量％；（ｄ）成分の含有量は、好ましくは１０〜８５質量％、より好ましくは２０〜７５質量％；（ｅ）成分の含有量は、好ましくは２０質量％以下；（ｆ）成分の含有量は、好ましくは２０質量％以下；（ｇ）成分の含有量は５重量％以下である。
【００３９】
５成分系のガス発生剤組成物の好ましい実施形態としては、（ａ）成分としてのガラス粉末、（ｂ）成分として水酸化アルミニウム及び／又は水酸化マグネシウム、（ｃ）成分としてニトログアニジン、（ｄ）成分として硝酸ストロンチウム、（ｅ）成分としてカルボキシメチルセルロースナトリウム塩又はグアガムを含有するものが挙げられる。
【００４０】
５成分系のガス発生剤組成物の好ましい他の実施形態としては、（ａ）成分としてのガラス粉末、（ｂ）成分として水酸化アルミニウム及び／又は水酸化マグネシウム、（ｃ）成分としてニトログアニジン、（ｄ）成分として塩基性硝酸銅、（ｅ）成分としてグアガムを含有するものが挙げられる。
【００４１】
５成分系のガス発生剤組成物の好ましい他の実施形態としては、（ａ）成分としてのガラス粉末、（ｂ）成分として水酸化アルミニウム及び／又は水酸化マグネシウム、（ｃ）成分としてメラミン、（ｄ）成分として塩基性硝酸銅、（ｅ）成分としてカルボキシメチルセルロースナトリウム塩又はグアガムを含有するものが挙げられる。
【００４２】
５成分系のガス発生剤組成物の好ましい他の実施形態としては、（ａ）成分としてのガラス粉末、（ｂ）成分として水酸化アルミニウム及び／又は水酸化マグネシウム、（ｃ）成分として硝酸グアニジン、（ｄ）成分として塩基性硝酸銅、（ｅ）成分としてカルボキシメチルセルロースナトリウム塩又はグアガムを含有するものが挙げられる。
【００４３】
５成分以上の系のガス発生剤組成物の好ましい実施形態としては、（ａ）成分としての ガラス粉末、（ｂ）成分として水酸化アルミニウム及び／又は水酸化マグネシウム、（ｃ）成分として硝酸グアニジン、ニトログアニジン、メラミンから選択される２成分、又は３成分の混合燃料、（ｄ）成分として塩基性硝酸銅、（ｅ）としてカルボキシメチルセルロースナトリウム塩又はグアガムを含有するものが挙げられる。
【００４４】
他の好ましい実施形態として、上記した（ａ）〜（ｅ）を含むガス発生剤組成物に加えて、（ｇ）成分として二酸化ケイ素を含むものが挙げられる。
【００４５】
本発明のガス発生剤組成物は、所望の形状に成型することができ、単孔円柱状、多孔円柱状又はペレット状の成型体にすることができる。これらの成型体は、ガス発生剤組成物に水又は有機溶媒を添加混合し、押出成型する方法（単孔円柱状、多孔円柱状の成型体）又は打錠機等を用いて圧縮成型する方法（ペレット状の成型体）により製造することができる。
【００４６】
本発明のガス発生剤組成物又はそれから得られる成型体は、例えば、各種乗り物の運転席のエアバック用インフレータ、助手席のエアバック用インフレータ、サイドエアバック用インフレータ、インフレータブルカーテン用インフレータ、ニーボルスター用インフレータ、インフレータブルシートベルト用インフレータ、チューブラーシステム用インフレータ、プリテンショナー用ガス発生器に適用できる。
【００４７】
また本発明のガス発生剤組成物又はそれから得られる成型体を使用するインフレータは、ガスの供給が、ガス発生剤からだけのパイロタイプと、アルゴン等の圧縮ガスとガス発生剤の両方であるハイブリッドタイプのいずれでもよい。
【００４８】
更に本発明のガス発生剤組成物又はそれから得られる成型体は、雷管やスクイブのエネルギーをガス発生剤に伝えるためのエンハンサ剤（又はブースター）等と呼ばれる着火剤として用いることもできる。
【実施例】
【００４９】
以下、実施例により本発明を更に詳しく説明するが、本発明はこれらにより限定されるものではない。
【００５０】
実施例１〜６、比較例１
表１に示す組成を有するガス発生剤組成物を調製し、これらの組成物を２ｇのストランドに成型した。このストランドを内容積１リットルの密閉ボンブに取り付け、ボンブ内を窒素で置換した後、更に窒素で６８６０ｋＰａまで加圧して、ストランドをニクロム線の通電により着火させ、完全に燃焼させた。燃焼後、ボンブ内から燃焼残渣を取り出し、それらの状態を目視で観察した。
【００５１】
表１中、ＧＮは硝酸グアニジン、ＢＣＮは塩基性硝酸銅、ＣＭＣＮａはカルボキメチルセルロースナトリウム塩であり、＃１７２３、＃７０５６は、下記組成のガラス粉末である。
【００５２】
＃１７２３（アルミノケイ酸塩ガラス；軟化点９０８℃）（質量％）：ＳｉＯ２（57）／Ａｌ２Ｏ３（16）／Ｂ２Ｏ３（4）／ＭｇＯ（7）／ＣａＯ（10）／ＢａＯ（6）（軟化
点９０８℃）
＃７０５６（ホウケイ酸ガラス；軟化点７１８℃）（質量％）：ＳｉＯ２（68）／Ａｌ２Ｏ３（3）／Ｂ２Ｏ３（18）／ＬｉＯ２（1）／Ｎａ２Ｏ（1）／Ｋ２Ｏ（9）（軟化点７１８℃）
＃Ｃ-490Ｐ（リン酸塩ガラス；軟化点約４００℃）（質量％）：Ｐ２Ｏ５（54-56）／Ａ ｌ２Ｏ３（9-11）／Ｎａ２Ｏ（19-21）／Ｋ２Ｏ（14-16）
＃Ｃ-700Ｐ（リン酸塩ガラス；軟化点約６４０℃）（質量％）：Ｐ２Ｏ５（50.5）／Ａｌ２Ｏ３（14.5）／Ｎａ２Ｏ（20）／Ｋ２Ｏ（15）
【００５３】
【表１】
0004672975.tif 000002
【００５４】
実施例１〜６では、燃焼後のストランドは燃焼前と同じような形状を保持していたが、比較例１では、燃焼後には細かく砕け散っていた。